구체 적 으로 , 일 라이트 소성체 를 제조 하 는 공정 은 먼저 , 회전 교반기 에서 일 라이트 원료 에 20 % 의 질산 제 일철 [ Fe ( NO 3 ) 3 · 6 H 2 O ] 및 10 % 탄산 마그네슘 ( MgCO 3 ) 을 포함 하 는 혼합 수용액 과 혼합 하 고 , 1 내지 12 시간 동안 교반 반응 시켜 일 라이트 내부 로 질산철 과 탄산마그네슘 이 흡수 되 도록 한다 . 다음 , 건조 , 원심 분리 등 의 방법 으로 수분 을 제거 하 고 , 건조 된 반응 혼합물 을 환원 로 에 투입 하 고 질소 가스 를 주입 하 며 환원 로 의 내부 온도 를 500 내지 900 ℃ 로 승 온 시키 고 수소 를 0 . 05 Nm 2 - H 2 / Hr 단위 로 주입 하 면서 1 내지 5 시간 동안 소성 한 다음 냉각 시켜 일 라이트 소성체 를 제조 할 수 있 다 . 제조 한 일 라이트 소성체 는 통상 적 인 다양 한 밀링 방법 을 통해 분쇄 하 여 평균 입자 크기 가 3 내지 25 ㎛ 인 분말 을 제조 하 여 사용 할 수 있 다 .